(57)【特許請求の範囲】
【請求項１】
第１の樹脂成形体および第２の樹脂成形体を、それぞれに設けた嵌合用部を嵌合させることにより結合した樹脂成形品であって、
第１または第２の樹脂成形体の少なくとも一方は、ポリカーボネート樹脂（Ａ）に芳香族ビニル−ジエン−シアン化ビニル系共重合体（Ｂ）およびシロキサン系エラストマー（Ｃ）を配合したポリカーボネート樹脂組成物からなり、
第１または第２の樹脂成形体の嵌合により他方と接触する、硬度が低い方の成形体側の表面の少なくとも一部に、径が０．１〜３ｍｍの凸状部または深さが２〜１００μｍのシボを設けてなることを特徴とする樹脂成形品。
【請求項２】
前記凸状部の形状が、半球状、円錐状または台錐状のいずれかである請求項１に記載の樹脂成形品。
【請求項３】
樹脂成形品が、自動車室内に搭載されるための成形品である請求項１または２に記載の樹脂成形品。
【請求項４】
樹脂成形品が、車載用ディスプレイ、カーナビ、カーオーディオ、コンソールパネル、ダッシュボードまたはドアトリム用部品である請求項１〜３のいずれかに記載の樹脂成形品。
【請求項５】
ポリカーボネート樹脂組成物が、ポリカーボネート樹脂１００質量部に対し、芳香族ビニル−ジエン−シアン化ビニル系共重合体（Ｂ）３〜１００質量部およびシロキサン系エラストマー（Ｃ）１〜１５質量部を含有する請求項１〜４のいずれかに記載の樹脂成形品。
【発明の詳細な説明】
【技術分野】
【０００１】
本発明は、樹脂成形品に関し、詳しくは、軋み音の発生が著しく抑制した嵌合構造を有する樹脂成形品に関する。
【背景技術】
【０００２】
自動車等の車両には、従来より、内装材料として、成型のしやすさ、軽量化等の理由から樹脂部品が多用されている。特に、自動車室内に内装される各種のディスプレイ装置等に代表される製品は、軽量化目的のため、樹脂製の成形部品を嵌合して組み立てて作製される。例えば、ディスプレイ装置の筐体の場合、通常、上下半割れの容器状の成形部品に、それぞれ嵌合用の嵌合部が各所に一体成形され、ネジなどを殆ど或いは最小限の使用に留めて、上下の成形部品の外周縁を向かい合わせて嵌合することで筐体成形品が作製される。
【０００３】
しかし、このような成形品を車載する場合、自動車室内は環境下で低温から高温まで温度変化が激しく、樹脂成形品は熱変動による収縮膨張のため変形を生じやすく、嵌合部に変形が僅かでも生じた場合は、自動車の駆動時の振動等により、軋み音を発生しやすくなる。軋み音は乗車時の快適性を大きく損ねてしまうが、特に高級車ほど高度の室内静粛性が求められ、軋み音の発生防止は、極めて重要な課題である。
【０００４】
このような軋み音の発生は、部材同士が摩擦されたときに発生するが、軋み音を防止ないし低減させるための有効な手段として、表面にグリスやフッ素樹脂を塗布することが昔から、また現在も行われている。しかしながら、この方法では、自動化が困難で手作業に頼らざるを得ず、効果が持続しないので、恒久的な対応とはならない。
【０００５】
特許文献１には、ノートパソコン等の液晶表示装置等を、フロントパネルとリヤキャビネットの２つの筐体を勘合して箱状体を構成する際、箱内空間の高さと同等または近似した高さのリブ状の突起を設けることにより、フロントパネルとリヤキャビネットの外周部の変形を減少させて軋み音の発生を防止することが記載されている。
しかしながら、このような突起を設けることは他の製品に適用するには構造上の制約があり、また外周部の変形を完全に防止するのは困難である。
【０００６】
また、成形品に用いられる樹脂材料自体を改質する方法として、樹脂にシリコーンを配合し自己潤滑性とする技術（特許文献２参照）も知られている。
しかしながら、このような手法による軋み音の低減効果は十分とはいえず、成形直後にはある程度の軋み音防止効果を示しても効果の持続性が乏しく、特に、高温下に長時間置かれた場合にはその効果が低下するという問題がある。
【先行技術文献】
【特許文献】
【０００７】
【特許文献１】特開２００５−３３２１１１号公報
【特許文献２】特許第２７９８３９６号公報
【発明の概要】
【発明が解決しようとする課題】
【０００８】
本発明の目的は、上記従来技術の問題点に鑑み、軋み音の発生が著しく低減され、かつ高温下に長時間置かれた場合においても軋み音低減効果が維持される嵌合構造を有する、特に自動車室内搭載に好適な成形品を提供することを目的とする。
【課題を解決するための手段】
【０００９】
本発明者らは、上記課題を達成すべく、鋭意検討を重ねた結果、軋み音の発生は成形品の嵌合部が振動して発生すること、その振動は成形品の一方の表面に他方が引っ掛かった後、力が解放されることによること、この力の解放は成形品の表層が剥離することが一因であること、引っ掛かりと開放の繰り返しで軋み音が発生すること、そして、表層剥離を起こさないことが軋み音の防止に有効であることを見出した。また、そのためには、樹脂材料自体を改良するだけでは十分でなく、嵌合により接触する表面の形状改良と組み合わせて初めて軋み音の発生が長期にわたり著しく低減されることを見出し、本発明を完成させるに至った。
すなわち、本発明は、以下の樹脂成形品を提供する。
【００１０】
［１］第１の樹脂成形体および第２の樹脂成形体を、それぞれに設けた嵌合用部を嵌合させることにより結合した樹脂成形品であって、
第１または第２の樹脂成形体の少なくとも一方は、ポリカーボネート樹脂（Ａ）に芳香族ビニル−ジエン−シアン化ビニル系共重合体（Ｂ）およびシロキサン系エラストマー（Ｃ）を配合したポリカーボネート樹脂組成物からなり、
第１または第２の樹脂成形体の嵌合により他方と接触する表面の少なくとも一部に、凸状部またはシボを設けてなることを特徴とする樹脂成形品。
［２］樹脂成形品が、自動車室内に搭載されるための成形品である上記［１］に記載の樹脂成形品。
［３］樹脂成形品が、車載用ディスプレイ、カーナビ、カーオーディオ、コンソールパネル、ダッシュボードまたはドアトリム用部品である上記［１］または［２］に記載の樹脂成形品。
［４］ポリカーボネート樹脂組成物が、ポリカーボネート樹脂１００質量部に対し、芳香族ビニル−ジエン−シアン化ビニル系共重合体（Ｂ）３〜１００質量部およびシロキサン系エラストマー（Ｃ）１〜１５質量部を含有する上記［１］〜［３］のいずれかに記載の樹脂成形品。
【発明の効果】
【００１１】
本発明の嵌合構造を有する樹脂成形品は、軋み音の発生が長期にわたり著しく低減され、また耐衝撃性と表面外観に優れるという効果を有する。
【図面の簡単な説明】
【００１２】
【図１】本発明の樹脂成形品嵌合用部の表面形状の一例を示す要部断面図である。
【図２】本発明の樹脂成形品の嵌合構造の一例を示す要部断面図である。
【図３】樹脂成形品の例である筐体の側断面図である。
【発明を実施するための形態】
【００１３】
以下、本発明について実施形態及び例示物等を示して詳細に説明するが、本発明は以下に示す実施形態及び例示物等に限定されるものではない。
【００１４】
［概要］
本発明の樹脂成形品は、第１の樹脂成形体および第２の樹脂成形体を、それぞれに設けた嵌合用部を嵌合させることにより結合した樹脂成形品であって、
第１または第２の樹脂成形体の少なくとも一方は、ポリカーボネート樹脂（Ａ）に芳香族ビニル−ジエン−シアン化ビニル系共重合体（Ｂ）およびシロキサン系エラストマー（Ｃ）を配合したポリカーボネート樹脂組成物からなり、
第１または第２の樹脂成形体の嵌合により他方と接触する表面の少なくとも一部に、凸状部またはシボを設けてなることを特徴とする。
【００１５】
［成形体の嵌合構造］
図３は、樹脂成形品の一例である車載用ディスプレイ等のための筐体の側断面図である。一般に、車載用ディスプレイ用等の筐体は、上下二つの筐体部材に分割されていて、第１の成形体である上筐体１と第２の成形体である下筐体２とからなり、通常、それぞれ熱可塑性樹脂から成形され、内装部品等の組み立て後の最終工程で、それぞれに一体成形された嵌合用部３、４で嵌合して両者を結合合体することにより、作製される。
【００１６】
図２は、このような嵌合部の様子の一例を示す要部断面図であって、上筐体１の嵌合用部３と下筐体２の嵌合用部４との嵌合状態の部分断面図である。図２の場合、嵌合用部は、上筐体１側の嵌合用部３が凸状嵌合用部であり、下筐体２の嵌合用部４が凹状嵌合用部によって構成されている。また、図２は、上筐体１側の嵌合用部３に凸状の係止用爪５が設けられ、下筐体２の嵌合用部４には凹状の係止部６を設けた例であるが、凹状の係止部６に凸状の係止用爪５が固定され、上筐体１と下筐体２とは強固に結合される。
【００１７】
しかしながら、前記したように、このような強固な嵌合構造であっても、嵌合用部３と嵌合用部４とは、また上筐体１と下筐体２とが当接する接触部分９、１０は、自動車室内等では熱変動による収縮膨張のため変形が生じやすく、振動により軋み音が発生することとなる。
本発明においては、このような第１または第２の樹脂成形体の嵌合により他方と接触する表面の少なくとも一部に、凸状部またはシボを設けて、面接触による表面剥がれを防止し、さらに、後記するような樹脂材料自体の改良による点接触による軋み音抑制と合わせて、軋み音の発生を長期にわたり著しく低減させることを特徴とする。
【００１８】
図１は、本発明の樹脂成形品の嵌合用部の表面形状の一例を示す要部断面図である。図１に示すように、第１の成形体（上筐体）１の嵌合用部３の表面７には、第２の成形体（下筐体）２の嵌合用部４と接触する部分に、凸状部８が形成されている。図１の場合、凸状部が設けてあるが、接触表面７にはシボを設けることでもよい。このような構成の嵌合部とすることで、嵌合部表面における引っ掛かりと開放の現象を低減することが可能となる。なお、凸状部またはシボの形成は、図１の例に限ることなく、嵌合用部３、４あるいは係止用爪５または凹状の係止部６、上筐体１と下筐体２とが当接する接触部分９、１０等のいかなる接触面に設けてもよい。凸状部またはシボの形成は、第１の成形体（上筐体）１と第２の成形体（下筐体）２のうち、硬度の低い方の成形体側に設けることが、軋み防止効果が高いので特に好ましい。
【００１９】
凸状部としては、その形状に特に制限はなく、半球状、針状、円錐状、台錘状、突起状等が挙げられ、径にして例えば０．１ｍｍ〜３ｍｍ程度が好ましく、より好ましくは０．１ｍｍ〜２ｍｍ程度、また、高さは、０．０５ｍｍ〜１ｍｍ程度が好ましく、より好ましくは０．１ｍｍ〜０．６ｍｍ程度である。
またシボとしては、２μｍ〜１００μｍ（＝０．１ｍｍ）程度の成形品深さを有するものが好ましい。
凸状部またはシボは、例えば射出成形用金型に研削或いはシボ加工等によりそのような形状に対応するような加工を施し、これを使用して成形することにより製造することができる。
【００２０】
［ポリカーボネート樹脂組成物］
本発明の成形品はその嵌合構造を上記した構成にすることに加えて、第１または第２の樹脂成形体を成形するための樹脂材料として、ポリカーボネート樹脂（Ａ）に芳香族ビニル−ジエン−シアン化ビニル系共重合体（Ｂ）およびシロキサン系エラストマー（Ｃ）を配合したポリカーボネート樹脂組成物を使用する。
【００２１】
［ポリカーボネート樹脂（Ａ）］
本発明において、ポリカーボネート樹脂組成物に用いるポリカーボネート樹脂（Ａ）は、その種類に制限は無く、また、１種のみを用いてもよく、２種以上を、任意の組み合わせ及び任意の比率で、併用してもよい。
ポリカーボネート樹脂は、一般式  −［−Ｏ−Ｘ１−Ｏ−Ｃ（＝Ｏ）−］−  で示される炭酸結合を有する基本構造の重合体である。上記式中、Ｘ１は、一般には炭化水素であるが、種々の特性付与のためヘテロ原子、ヘテロ結合の導入されたＸ１を用いてもよい。
ポリカーボネート樹脂（Ａ）としては、特には芳香族ポリカーボネート樹脂が好ましい。芳香族ポリカーボネート樹脂とは、炭酸結合に直接結合する炭素がそれぞれ芳香族炭素であるポリカーボネート樹脂をいう。芳香族ポリカーボネートは、各種ポリカーボネートのなかでも、耐熱性、機械的物性、電気的特性等の観点から、優れている。
【００２２】
芳香族ポリカーボネート樹脂の具体的な種類に制限は無いが、例えば、ジヒドロキシ化合物とカーボネート前駆体とを反応させてなる芳香族ポリカーボネート重合体が挙げられる。この際、ジヒドロキシ化合物及びカーボネート前駆体に加えて、ポリヒドロキシ化合物等を反応させるようにしても良い。また、二酸化炭素をカーボネート前駆体として、環状エーテルと反応させる方法も用いても良い。また芳香族ポリカーボネート重合体は、直鎖状でもよく、分岐鎖状でもよい。さらに、芳香族ポリカーボネート重合体は１種の繰り返し単位からなる単独重合体であってもよく、２種以上の繰り返し単位を有する共重合体であってもよい。このとき共重合体は、ランダム共重合体、ブロック共重合体等、種々の共重合形態を選択することができる。なお、通常、このような芳香族ポリカーボネート重合体は、熱可塑性の樹脂となる。
【００２３】
芳香族ポリカーボネート樹脂の原料となるモノマーのうち、芳香族ジヒドロキシ化合物の例を挙げると、以下のとおりである。
１，２−ジヒドロキシベンゼン、１，３−ジヒドロキシベンゼン（即ち、レゾルシノール）、１，４−ジヒドロキシベンゼン等のジヒドロキシベンゼン類；
２，５−ジヒドロキシビフェニル、２，２’−ジヒドロキシビフェニル、４，４’−ジヒドロキシビフェニル等のジヒドロキシビフェニル類；
【００２４】
２，２’−ジヒドロキシ−１，１’−ビナフチル、１，２−ジヒドロキシナフタレン、１，３−ジヒドロキシナフタレン、２，３−ジヒドロキシナフタレン、１，６−ジヒドロキシナフタレン、２，６−ジヒドロキシナフタレン、１，７−ジヒドロキシナフタレン、２，７−ジヒドロキシナフタレン等のジヒドロキシナフタレン類；
【００２５】
２，２’−ジヒドロキシジフェニルエーテル、３，３’−ジヒドロキシジフェニルエーテル、４，４’−ジヒドロキシジフェニルエーテル、４，４’−ジヒドロキシ−３，３’−ジメチルジフェニルエーテル、１，４−ビス（３−ヒドロキシフェノキシ）ベンゼン、１，３−ビス（４−ヒドロキシフェノキシ）ベンゼン等のジヒドロキシジアリールエーテル類；
【００２６】
２，２−ビス（４−ヒドロキシフェニル）プロパン（即ち、ビスフェノールＡ）、
１，１−ビス（４−ヒドロキシフェニル）プロパン、
２，２−ビス（３−メチル−４−ヒドロキシフェニル）プロパン、
２，２−ビス（３−メトキシ−４−ヒドロキシフェニル）プロパン、
２−（４−ヒドロキシフェニル）−２−（３−メトキシ−４−ヒドロキシフェニル）プロパン、
１，１−ビス（３−ｔｅｒｔ−ブチル−４−ヒドロキシフェニル）プロパン、
２，２−ビス（４−ヒドロキシ−３，５−ジメチルフェニル）プロパン、
２，２−ビス（３−シクロヘキシル−４−ヒドロキシフェニル）プロパン、
２−（４−ヒドロキシフェニル）−２−（３−シクロヘキシル−４−ヒドロキシフェニル）プロパン、
α，α’−ビス（４−ヒドロキシフェニル）−１，４−ジイソプロピルベンゼン、
１，３−ビス［２−（４−ヒドロキシフェニル）−２−プロピル］ベンゼン、
ビス（４−ヒドロキシフェニル）メタン、
ビス（４−ヒドロキシフェニル）シクロヘキシルメタン、
ビス（４−ヒドロキシフェニル）フェニルメタン、
ビス（４−ヒドロキシフェニル）（４−プロペニルフェニル）メタン、
ビス（４−ヒドロキシフェニル）ジフェニルメタン、
ビス（４−ヒドロキシフェニル）ナフチルメタン、
１，１−ビス（４−ヒドロキシフェニル）エタン、
１，２−ビス（４−ヒドロキシフェニル）エタン、
１，１−ビス（４−ヒドロキシフェニル）−１−フェニルエタン、
１，１−ビス（４−ヒドロキシフェニル）−１−ナフチルエタン、
１，１−ビス（４−ヒドロキシフェニル）ブタン、
２，２−ビス（４−ヒドロキシフェニル）ブタン、
２，２−ビス（４−ヒドロキシフェニル）ペンタン、
１，１−ビス（４−ヒドロキシフェニル）ヘキサン、
２，２−ビス（４−ヒドロキシフェニル）ヘキサン、
１，１−ビス（４−ヒドロキシフェニル）オクタン、
２，２−ビス（４−ヒドロキシフェニル）オクタン、
４，４−ビス（４−ヒドロキシフェニル）ヘプタン、
２，２−ビス（４−ヒドロキシフェニル）ノナン、
１，１０−ビス（４−ヒドロキシフェニル）デカン、
１，１−ビス（４−ヒドロキシフェニル）ドデカン、
等のビス（ヒドロキシアリール）アルカン類；
【００２７】
１，１−ビス（４−ヒドロキシフェニル）シクロペンタン、
１，１−ビス（４−ヒドロキシフェニル）シクロヘキサン、
１，４−ビス（４−ヒドロキシフェニル）シクロヘキサン、
１，１−ビス（４−ヒドロキシフェニル）−３，３−ジメチルシクロヘキサン、
１，１−ビス（４−ヒドロキシフェニル）−３，４−ジメチルシクロヘキサン、
１，１−ビス（４−ヒドロキシフェニル）−３，５−ジメチルシクロヘキサン、
１，１−ビス（４−ヒドロキシフェニル）−３，３，５−トリメチルシクロヘキサン、
１，１−ビス（４−ヒドロキシ−３，５−ジメチルフェニル）−３，３，５−トリメチルシクロヘキサン、
１，１−ビス（４−ヒドロキシフェニル）−３−プロピル−５−メチルシクロヘキサン、１，１−ビス（４−ヒドロキシフェニル）−３−ｔｅｒｔ−ブチル−シクロヘキサン、
１，１−ビス（４−ヒドロキシフェニル）−３−ｔｅｒｔ−ブチル−シクロヘキサン、
１，１−ビス（４−ヒドロキシフェニル）−３−フェニルシクロヘキサン、
１，１−ビス（４−ヒドロキシフェニル）−４−フェニルシクロヘキサン、
等のビス（ヒドロキシアリール）シクロアルカン類；
【００２８】
９，９−ビス（４−ヒドロキシフェニル）フルオレン、９，９−ビス（４−ヒドロキシ−３−メチルフェニル）フルオレン等のカルド構造含有ビスフェノール類；
４，４’−ジヒドロキシジフェニルスルフィド、４，４’−ジヒドロキシ−３，３’−ジメチルジフェニルスルフィド等のジヒドロキシジアリールスルフィド類；
４，４’−ジヒドロキシジフェニルスルホキシド、４，４’−ジヒドロキシ−３，３’−ジメチルジフェニルスルホキシド等のジヒドロキシジアリールスルホキシド類；
４，４’−ジヒドロキシジフェニルスルホン、４，４’−ジヒドロキシ−３，３’−ジメチルジフェニルスルホン等のジヒドロキシジアリールスルホン類；等が挙げられる。
【００２９】
これらのなかでもビス（ヒドロキシアリール）アルカン類が好ましく、なかでもビス（４−ヒドロキシフェニル）アルカン類が好ましく、特に耐衝撃性、耐熱性の点から２，２−ビス（４−ヒドロキシフェニル）プロパン（即ち、ビスフェノールＡ）が好ましい。
なお、芳香族ジヒドロキシ化合物は、１種を用いてもよく、２種以上を任意の組み合わせ及び比率で併用してもよい。
【００３０】
芳香族ポリカーボネート樹脂の原料となるモノマーのうち、カーボネート前駆体の例を挙げると、カルボニルハライド、カーボネートエステル等が使用される。なお、カーボネート前駆体は、１種を用いてもよく、２種以上を任意の組み合わせ及び比率で併用しても良い。
【００３１】
カルボニルハライドとしては、具体的には例えば、ホスゲン；ジヒドロキシ化合物のビスクロロホルメート体、ジヒドロキシ化合物のモノクロロホルメート体等のハロホルメート等が挙げられる。
【００３２】
カーボネートエステルとしては、具体的には例えば、ジフェニルカーボネート、ジトリルカーボネート等のジアリールカーボネート類；ジメチルカーボネート、ジエチルカーボネート等のジアルキルカーボネート類；ジヒドロキシ化合物のビスカーボネート体、ジヒドロキシ化合物のモノカーボネート体、環状カーボネート等のジヒドロキシ化合物のカーボネート体等が挙げられる。
【００３３】
・ポリカーボネート樹脂の製造方法
ポリカーボネート樹脂の製造方法は、特に限定されるものではなく、任意の方法を採用できる。その例を挙げると、界面重合法、溶融エステル交換法、ピリジン法、環状カーボネート化合物の開環重合法、プレポリマーの固相エステル交換法などを挙げることができる。以下、これらの方法のうち特に好適なものについて、具体的に説明する。
【００３４】
・・界面重合法
まず、ポリカーボネート樹脂を界面重合法で製造する場合について説明する。界面重合法では、反応に不活性な有機溶媒及びアルカリ水溶液の存在下で、通常ｐＨを９以上に保ち、ジヒドロキシ化合物とカーボネート前駆体（好ましくは、ホスゲン）とを反応させた後、重合触媒の存在下で界面重合を行うことによってポリカーボネート樹脂を得る。なお、反応系には、必要に応じて分子量調整剤（末端停止剤）を存在させるようにしてもよく、ジヒドロキシ化合物の酸化防止のために酸化防止剤を存在させるようにしてもよい。
【００３５】
ジヒドロキシ化合物及びカーボネート前駆体は、前述のとおりである。なお、カーボネート前駆体のなかでもホスゲンを用いることが好ましく、ホスゲンを用いた場合の方法は特にホスゲン法と呼ばれる。
反応に不活性な有機溶媒としては、例えば、ジクロロメタン、１，２−ジクロロエタン、クロロホルム、モノクロロベンゼン、ジクロロベンゼン等の塩素化炭化水素等；ベンゼン、トルエン、キシレン等の芳香族炭化水素；などが挙げられる。なお、有機溶媒は、１種を用いてもよく、２種以上を任意の組み合わせ及び比率で併用しても良い。
【００３６】
アルカリ水溶液に含有されるアルカリ化合物としては、例えば、水酸化ナトリウム、水酸化カリウム、水酸化リチウム、炭酸水素ナトリウム等のアルカリ金属化合物やアルカリ土類金属化合物が挙げられるが、なかでも水酸化ナトリウム及び水酸化カリウムが好ましい。なお、アルカリ化合物は、１種を用いてもよく、２種以上を任意の組み合わせ及び比率で併用しても良い。
アルカリ水溶液中のアルカリ化合物の濃度に制限は無いが、通常、反応のアルカリ水溶液中のｐＨを１０〜１２にコントロールするために、５〜１０質量％で使用される。また、例えばホスゲンを吹き込むに際しては、水相のｐＨが１０〜１２、好ましくは１０〜１１になる様にコントロールするために、ビスフェノール化合物とアルカリ化合物とのモル比を、通常１：１．９以上、なかでも１：２．０以上、また、通常１：３．２以下、なかでも１：２．５以下とすることが好ましい。
【００３７】
重合触媒としては、例えば、トリメチルアミン、トリエチルアミン、トリブチルアミン、トリプロピルアミン、トリヘキシルアミン等の脂肪族三級アミン；Ｎ，Ｎ’−ジメチルシクロヘキシルアミン、Ｎ，Ｎ’−ジエチルシクロヘキシルアミン等の脂環式三級アミン；Ｎ，Ｎ’−ジメチルアニリン、Ｎ，Ｎ’−ジエチルアニリン等の芳香族三級アミン；トリメチルベンジルアンモニウムクロライド、テトラメチルアンモニウムクロライド、トリエチルベンジルアンモニウムクロライド等の第四級アンモニウム塩等；ピリジン；グアニン；グアニジンの塩；等が挙げられる。なお、重合触媒は、１種を用いてもよく、２種以上を任意の組み合わせ及び比率で併用しても良い。
【００３８】
分子量調節剤としては、例えば、一価のフェノール性水酸基を有する芳香族フェノール；メタノール、ブタノールなどの脂肪族アルコール；メルカプタン；フタル酸イミド等が挙げられるが、なかでも芳香族フェノールが好ましい。このような芳香族フェノールとしては、具体的に、ｍ−メチルフェノール、ｐ−メチルフェノール、ｍ−プロピルフェノール、ｐ−プロピルフェノール、ｐ−ｔｅｒｔ−ブチルフェノール、ｐ−長鎖アルキル置換フェノール等のアルキル基置換フェノール；イソプロパニルフェノール等のビニル基含有フェノール；エポキシ基含有フェノール；０−オキシン安息香酸、２−メチル−６−ヒドロキシフェニル酢酸等のカルボキシル基含有フェノール；等が挙げられる。なお、分子量調整剤は、１種を用いてもよく、２種以上を任意の組み合わせ及び比率で併用しても良い。
【００３９】
分子量調節剤の使用量は、ジヒドロキシ化合物１００モルに対して、通常０．５モル以上、好ましくは１モル以上であり、また、通常５０モル以下、好ましくは３０モル以下である。分子量調整剤の使用量をこの範囲とすることで、ポリカーボネート樹脂組成物の熱安定性及び耐加水分解性を向上させることができる。
【００４０】
反応の際に、反応基質、反応媒、触媒、添加剤等を混合する順番は、所望のポリカーボネート樹脂が得られる限り任意であり、適切な順番を任意に設定すればよい。例えば、カーボネート前駆体としてホスゲンを用いた場合には、分子量調節剤はジヒドロキシ化合物とホスゲンとの反応（ホスゲン化）の時から重合反応開始時までの間であれば任意の時期に混合できる。
なお、反応温度は通常０〜４０℃であり、反応時間は通常は数分（例えば、１０分）〜数時間（例えば、６時間）である。
【００４１】
・・溶融エステル交換法
次に、ポリカーボネート樹脂を溶融エステル交換法で製造する場合について説明する。溶融エステル交換法では、例えば、炭酸ジエステルとジヒドロキシ化合物とのエステル交換反応を行う。
【００４２】
ジヒドロキシ化合物は、前述の通りである。
一方、炭酸ジエステルとしては、例えば、ジメチルカーボネート、ジエチルカーボネート、ジ−ｔｅｒｔ−ブチルカーボネート等の炭酸ジアルキル化合物；ジフェニルカーボネート；ジトリルカーボネート等の置換ジフェニルカーボネートなどが挙げられる。なかでも、ジフェニルカーボネート及び置換ジフェニルカーボネートが好ましく、ジフェニルカーボネートが特に好ましい。なお、炭酸ジエステルは１種を用いてもよく、２種以上を任意の組み合わせ及び比率で併用しても良い。
【００４３】
ジヒドロキシ化合物と炭酸ジエステルとの比率は所望のポリカーボネート樹脂が得られる限り任意であるが、ジヒドロキシ化合物１モルに対して、炭酸ジエステルを等モル量以上用いることが好ましく、なかでも１．０１モル以上用いることがより好ましい。なお、上限は通常１．３０モル以下である。このような範囲にすることで、末端水酸基量を好適な範囲に調整できる。
【００４４】
ポリカーボネート樹脂では、その末端水酸基量が、熱安定性、加水分解安定性、色調等に大きな影響を及ぼす傾向がある。このため、公知の任意の方法によって末端水酸基量を必要に応じて調整してもよい。エステル交換反応においては、通常、炭酸ジエステルと芳香族ジヒドロキシ化合物との混合比率、エステル交換反応時の減圧度などを調整することにより、末端水酸基量を調整したポリカーボネート樹脂を得ることができる。なお、この操作により、通常は得られるポリカーボネート樹脂の分子量を調整することもできる。
【００４５】
炭酸ジエステルとジヒドロキシ化合物との混合比率を調整して末端水酸基量を調整する場合、その混合比率は前記の通りである。
また、より積極的な調整方法としては、反応時に別途、末端停止剤を混合する方法が挙げられる。この際の末端停止剤としては、例えば、一価フェノール類、一価カルボン酸類、炭酸ジエステル類などが挙げられる。なお、末端停止剤は、１種を用いてもよく、２種以上を任意の組み合わせ及び比率で併用しても良い。
【００４６】
溶融エステル交換法によりポリカーボネート樹脂を製造する際には、通常、エステル交換触媒が使用される。エステル交換触媒は任意のものを使用できる。なかでも、例えばアルカリ金属化合物及び／又はアルカリ土類金属化合物を用いることが好ましい。また補助的に、例えば塩基性ホウ素化合物、塩基性リン化合物、塩基性アンモニウム化合物、アミン系化合物などの塩基性化合物を併用してもよい。なお、エステル交換触媒は、１種を用いてもよく、２種以上を任意の組み合わせ及び比率で併用しても良い。
【００４７】
溶融エステル交換法において、反応温度は通常１００〜３２０℃である。また、反応時の圧力は通常２ｍｍＨｇ以下の減圧条件である。具体的操作としては、前記の条件で、芳香族ヒドロキシ化合物等の副生成物を除去しながら、溶融重縮合反応を行えばよい。
【００４８】
溶融重縮合反応は、バッチ式、連続式の何れの方法でも行うことができる。バッチ式で行う場合、反応基質、反応媒、触媒、添加剤等を混合する順番は、所望のポリカーボネート樹脂が得られる限り任意であり、適切な順番を任意に設定すればよい。ただし、なかでも、ポリカーボネート樹脂及びポリカーボネート樹脂組成物の安定性等を考慮すると、溶融重縮合反応は連続式で行うことが好ましい。
【００４９】
溶融エステル交換法においては、必要に応じて、触媒失活剤を用いても良い。触媒失活剤としてはエステル交換触媒を中和する化合物を任意に用いることができる。その例を挙げると、イオウ含有酸性化合物及びその誘導体などが挙げられる。なお、触媒失活剤は、１種を用いてもよく、２種以上を任意の組み合わせ及び比率で併用しても良い。
触媒失活剤の使用量は、前記のエステル交換触媒が含有するアルカリ金属又はアルカリ土類金属に対して、通常０．５当量以上、好ましくは１当量以上であり、また、通常１０当量以下、好ましくは５当量以下である。更には、ポリカーボネート樹脂に対して、通常１ｐｐｍ以上であり、また、通常１００ｐｐｍ以下、好ましくは２０ｐｐｍ以下である。
【００５０】
本発明に用いるポリカーボネート樹脂（Ａ）の分子量は任意であり、適宜選択して決定すればよいが、粘度平均分子量［Ｍｖ］で１０，０００〜４０，０００であることが好ましい。粘度平均分子量が１０，０００未満では、機械的強度が十分ではなくなる傾向があり、粘度平均分子量が４０，０００を超えると、流動性が悪く成形性が悪くなる傾向にある。粘度平均分子量は、より好ましくは１６，０００〜４０，０００であり、さらに好ましくは１８，０００〜３０，０００、特には１３，５００〜２０，５００である。分子量をこのような範囲に調節するには、後記するような分子量調節剤の量を制御する等の公知の方法で可能である。
【００５１】
ここで、粘度平均分子量［Ｍｖ］とは、溶媒としてメチレンクロライドを使用し、ウベローデ粘度計を用いて温度２０℃での極限粘度［η］（単位ｄｌ／ｇ）を求め、Ｓｃｈｎｅｌｌの粘度式、すなわち、η＝１．２３×１０−４Ｍｖ０．８３、から算出される値を意味する。また極限粘度［η］とは、各溶液濃度［Ｃ］（ｇ／ｄｌ）での比粘度［ηｓｐ］を測定し、下記式により算出した値である。
【００５２】
【数１】
0005860744.tif 000002
【００５３】
・ポリカーボネート樹脂に関するその他の事項
ポリカーボネート樹脂の末端水酸基濃度は任意であり、適宜選択して決定すればよいが、通常１，０００ｐｐｍ以下、好ましくは８００ｐｐｍ以下、より好ましくは６００ｐｐｍ以下である。ポリカーボネート樹脂組成物の滞留熱安定性及び色調をより向上させることができる。また、その下限は、特に溶融エステル交換法で製造されたポリカーボネート樹脂では、通常１０ｐｐｍ以上、好ましくは３０ｐｐｍ以上、より好ましくは４０ｐｐｍ以上である。これにより、分子量の低下を抑制し、ポリカーボネート樹脂組成物の機械的特性をより向上させることができる。
なお、末端水酸基濃度の単位は、ポリカーボネート樹脂の質量に対する、末端水酸基の質量をｐｐｍで表示したものである。その測定方法は、四塩化チタン／酢酸法による比色定量（Ｍａｃｒｏｍｏｌ．Ｃｈｅｍ．８８  ２１５（１９６５）に記載の方法）にて行われる。
【００５４】
なお、ポリカーボネート樹脂（Ａ）は、ポリカーボネート樹脂の１種のみを含む態様に限定されず、モノマー組成、分子量、末端水酸基濃度等が異なるポリカーボネート樹脂の２種以上を混合して使用してもよい。また、ポリカーボネート樹脂に他の熱可塑性樹脂を混合したアロイ（混合物）として組み合わせて用いてもよい。
【００５５】
さらに、例えば、難燃性や耐衝撃性をさらに高める目的で、ポリカーボネート樹脂を、シロキサン構造を有するオリゴマーまたはポリマーとの共重合体；熱酸化安定性や難燃性をさらに向上させる目的でリン原子を有するモノマー、オリゴマーまたはポリマーとの共重合体；熱酸化安定性を向上させる目的で、ジヒドロキシアントラキノン構造を有するモノマー、オリゴマーまたはポリマーとの共重合体；光学的性質を改良するためにポリスチレン等のオレフィン系構造を有するオリゴマーまたはポリマーとの共重合体；耐薬品性を向上させる目的でポリエステル樹脂オリゴマーまたはポリマーとの共重合体；等の、ポリカーボネート樹脂を主体とする共重合体として構成してもよい。
【００５６】
また、成形品の外観の向上や流動性の向上を図るため、ポリカーボネート樹脂は、ポリカーボネートオリゴマーを含有していてもよい。このポリカーボネートオリゴマーの粘度平均分子量［Ｍｖ］は、通常１，５００以上、好ましくは２，０００以上であり、また、通常９，５００以下、好ましくは９，０００以下である。さらに、含有されるポリカーボネートリゴマーは、ポリカーボネート樹脂（ポリカーボネートオリゴマーを含む）の３０質量％以下とすることが好ましい。
【００５７】
さらにポリカーボネート樹脂は、バージン原料だけでなく、使用済みの製品から再生されたポリカーボネート樹脂（いわゆるマテリアルリサイクルされたポリカーボネート樹脂）であってもよい。前記の使用済みの製品としては、例えば、光学ディスク等の光記録媒体；導光板；自動車窓ガラス、自動車ヘッドランプレンズ、風防等の車両透明部材；水ボトル等の容器；メガネレンズ；防音壁、ガラス窓、波板等の建築部材などが挙げられる。また、製品の不適合品、スプルー、ランナー等から得られた粉砕品またはそれらを溶融して得たペレット等も使用可能である。
ただし、再生されたポリカーボネート樹脂は、ポリカーボネート樹脂組成物に含まれるポリカーボネート樹脂のうち、８０質量％以下であることが好ましく、なかでも５０質量％以下であることがより好ましい。再生されたポリカーボネート樹脂は、熱劣化や経年劣化等の劣化を受けている可能性が高いため、このようなポリカーボネート樹脂を前記の範囲よりも多く用いた場合、色相や機械的物性を低下させる可能性があるためである。
【００５８】
［芳香族ビニル−ジエン−シアン化ビニル系共重合体（Ｂ）］
本発明において、ポリカーボネート樹脂組成物に用いる芳香族ビニル−ジエン−シアン化ビニル系共重合体（Ｂ）は、芳香族ビニル単量体とジエン、及びシアン化ビニル単量体、および必要に応じて他の共重合可能な単量体からなる。
ジエンとしては、ブタジエン、イソプレン等であり、好ましくは予め重合されたジエン系ゴムであり、例えばポリブタジエン系ゴム、アクリロニトリル−ブタジエン共重合体系ゴム、スチレン−ブタジエン共重合体系ゴム、ポリイソプレン系ゴムなどを挙げることができ、これらは一種または二種以上併用することができる。特に好ましくは、ポリブタジエン系ゴムおよび／またはスチレン−ブタジエン共重合体系ゴムが用いられる。
【００５９】
シアン化ビニル単量体としてはアクリロニトリルおよびメタクリロニトリルなどが挙げられ、特にアクリロニトリルが好ましい。
芳香族ビニル単量体としては、スチレン、α−メチルスチレン、ｐ−メチルスチレン、ｐ−ｔ−ブチルスチレンおよびビニルトルエンなどが挙げられ、特にスチレンおよび／またはα−メチルスチレンが好ましい。
【００６０】
共重合組成比については特に制限はないが、成形加工性、耐衝撃性の点から共重合体１００質量部に対してジエン系ゴム１０〜７０質量部が好ましい。また同様にシアン化ビニル単量体の量は８〜４０質量部が好ましい。芳香族ビニル単量体は、２０〜８０質量部の範囲が好ましい。
上記共重合体の製造方法に関しては、特に制限なく、乳化重合、溶液重合、塊状重合、懸濁重合あるいは塊状・懸濁重合等の公知の方法が用いられる。
【００６１】
芳香族ビニル−ジエン−シアン化ビニル系共重合体（Ｂ）の含有量は、ポリカーボネート樹脂（Ａ）１００質量部に対し、３質量以上１００質量部以下である。このように芳香族ビニル−ジエン−シアン化ビニル系共重合体を含有することで、成形品の耐衝撃性と流動性を向上させることができる。より好ましい含有量は５〜７０質量部、特には１０〜５０質量部である。
【００６２】
［シロキサン系エラストマー（Ｃ）］
本発明において、ポリカーボネート樹脂組成物に用いるシロキサン系エラストマー（Ｃ）は、ポリオルガノシロキサンゴムなどのシリコーン系ゴムがあるが、特には、ポリシロキサンゴム成分にこれと共重合可能な単量体成分とをグラフト共重合したグラフト共重合体が好ましい。グラフト共重合体の製造方法としては、塊状重合、溶液重合、懸濁重合、乳化重合などのいずれの製造方法であってもよく、共重合の方式は一段グラフトでも多段グラフトであってもよい。
【００６３】
ポリオルガノシロキサンゴム成分とグラフト共重合可能な単量体成分の具体例としては、芳香族ビニル化合物、シアン化ビニル化合物、（メタ）アクリル酸エステル化合物、（メタ）アクリル酸化合物、グリシジル（メタ）アクリレート等のエポキシ基含有（メタ）アクリル酸エステル化合物；マレイミド、Ｎ−メチルマレイミド、Ｎ−フェニルマレイミド等のマレイミド化合物；マレイン酸、フタル酸、イタコン酸等のα，β−不飽和カルボン酸化合物やそれらの無水物（例えば無水マレイン酸等）などが挙げられる。これらの単量体成分は１種を単独で用いても２種以上を併用してもよい。これらの中でも、機械的特性や表面外観の面から、芳香族ビニル化合物、シアン化ビニル化合物、（メタ）アクリル酸エステル化合物、（メタ）アクリル酸化合物が好ましく、より好ましくは（メタ）アクリル酸エステル化合物である。（メタ）アクリル酸エステル化合物の具体例としては、（メタ）アクリル酸メチル、（メタ）アクリル酸エチル、（メタ）アクリル酸ブチル、（メタ）アクリル酸シクロヘキシル、（メタ）アクリル酸オクチル等を挙げることができる。
【００６４】
ポリオルガノシロキサンゴム成分を共重合したグラフト共重合体は、耐衝撃性や表面外観の点からコア／シェル型グラフト共重合体タイプのものが好ましい。なかでも、ポリオルガノシロキサンゴムとポリアルキルアクリレートゴムとからなるＩＰＮ型複合ゴムから選ばれる少なくとも１種のゴム成分をコア層とし、その周囲に（メタ）アクリル酸エステルを共重合して形成されたシェル層からなる、コア／シェル型グラフト共重合体が特に好ましい。上記コア／シェル型グラフト共重合体において、ポリオルガノシロキサンゴム成分を４０〜８０質量％含有するものが好ましく、５０〜７０質量％含有するものがさらに好ましい。
【００６５】
シロキサン系エラストマー（Ｃ）の含有量は、ポリカーボネート樹脂（Ａ）１００質量部に対して、好ましくは１〜１５質量部含有する。このように、エラストマーを含有することで、ポリカーボネート樹脂組成物の耐衝撃性を改良することができる。
エラストマー（Ｃ）の含有量は、１質量部より少ないと、エラストマーによる耐衝撃性向上効果が不十分となりやすく、１５質量部を超えると、本発明の成形品の外観不良や耐熱性の低下が生じやすい。含有量の下限は、好ましくは２質量部以上であり、また、含有量の上限は、好ましくは１２質量部以下である。
【００６６】
［その他の成分］
ポリカーボネート樹脂組成物は、所望の諸物性を著しく損なわない限り、必要に応じて、上述したもの以外にその他の成分を含有していてもよい。その他の成分の例を挙げると、ポリカーボネート樹脂（Ａ）、芳香族ビニル−ジエン−シアン化ビニル系共重合体（Ｂ）およびシロキサン系エラストマー（Ｃ）以外の樹脂、各種樹脂添加剤などが挙げられる。なお、その他の成分は、１種が含有されていてもよく、２種以上が任意の組み合わせ及び比率で含有されていても良い。
【００６７】
・その他の樹脂
その他の樹脂としては、例えば、ポリエチレンテレフタレート樹脂（ＰＥＴ樹脂）、ポリトリメチレンテレフタレート（ＰＴＴ樹脂）、ポリブチレンテレフタレート樹脂（ＰＢＴ樹脂）等の熱可塑性ポリエステル樹脂；
ポリスチレン樹脂（ＰＳ樹脂）、高衝撃ポリスチレン樹脂（ＨＩＰＳ）、アクリロニトリル−スチレン共重合体（ＡＳ樹脂）、アクリロニトリル−スチレン−アクリルゴム共重合体（ＡＳＡ樹脂）、アクリロニトリル−エチレンプロピレン系ゴム−スチレン共重合体（ＡＥＳ樹脂）等のスチレン系樹脂；
【００６８】
ポリエチレン樹脂（ＰＥ樹脂）、ポリプロピレン樹脂（ＰＰ樹脂）、環状シクロオレフィン樹脂（ＣＯＰ樹脂）、環状シクロオレフィン共重合体（ＣＯＰ）樹脂等のポリオレフィン樹脂；
ポリアミド樹脂（ＰＡ樹脂）；ポリイミド樹脂（ＰＩ樹脂）；ポリエーテルイミド樹脂（ＰＥＩ樹脂）；ポリウレタン樹脂（ＰＵ樹脂）；ポリフェニレンエーテル樹脂（ＰＰＥ樹脂）；ポリフェニレンサルファイド樹脂（ＰＰＳ樹脂）；ポリスルホン樹脂（ＰＳＵ樹脂）；ポリメタクリレート樹脂（ＰＭＭＡ樹脂）；等が挙げられる。
なお、その他の樹脂は、１種が含有されていてもよく、２種以上が任意の組み合わせ及び比率で含有されていても良い。
【００６９】
・樹脂添加剤
樹脂添加剤としては、例えば、熱安定剤、酸化防止剤、離型剤、紫外線吸収剤、染顔料、難燃剤、滴下防止剤、帯電防止剤、防曇剤、滑剤、アンチブロッキング剤、流動性改良剤、可塑剤、分散剤、抗菌剤などが挙げられる。なお、樹脂添加剤は１種が含有されていてもよく、２種以上が任意の組み合わせ及び比率で含有されていても良い。
【００７０】
［ポリカーボネート樹脂組成物の製造方法］
ポリカーボネート樹脂組成物の製造方法に制限はなく、公知の熱可塑性樹脂組成物の製造方法を広く採用できる。
具体例を挙げると、ポリカーボネート樹脂（Ａ）、芳香族ビニル−ジエン−シアン化ビニル系共重合体（Ｂ）およびシロキサン系エラストマー（Ｃ）、並びに、必要に応じて配合されるその他の成分を、例えばタンブラーやヘンシェルミキサーなどの各種混合機を用い予め混合した後、バンバリーミキサー、ロール、ブラベンダー、単軸混練押出機、二軸混練押出機、ニーダーなどの混合機で溶融混練する方法が挙げられる。
【００７１】
また、例えば、各成分を予め混合せずに、または、一部の成分のみを予め混合し、フィーダーを用いて押出機に供給して溶融混練して、ポリカーボネート樹脂組成物を製造することもできる。
また、例えば、一部の成分を予め混合し押出機に供給して溶融混練することで得られる樹脂組成物をマスターバッチとし、このマスターバッチを再度残りの成分と混合し、溶融混練することによってポリカーボネート樹脂組成物を製造することもできる。
また、例えば、分散し難い成分を混合する際には、その分散し難い成分を予め水や有機溶剤等の溶媒に溶解又は分散させ、その溶液又は分散液と混練するようにすることで、分散性を高めることもできる。
【００７２】
［成形体］
嵌合前の第１および第２の成形体を製造する方法に制限はなく、ポリカーボネート樹脂組成物について一般に採用されている成形法を任意に採用できる。その例を挙げると、射出成形法、超高速射出成形法、射出圧縮成形法、二色成形法、ガスアシスト等の中空成形法、断熱金型を使用した成形法、急速加熱金型を使用した成形法、発泡成形（超臨界流体も含む）、インサート成形、ＩＭＣ（インモールドコーティング成形）成形法などが挙げられる。特に、嵌合用部の成形が容易なことと生産性の観点から射出成形、射出圧縮成形が好ましい。
成形体の嵌合による接触する部分に設ける凸状部またはシボは、例えば射出成形用金型に対応する形状を加工した金型を用いて、成形することにより製造することができる。成形体自体の形状、模様、色彩、寸法などに制限はなく、その成形品の用途に応じて任意に設定すればよい。
【００７３】
［成形品］
第１および第２の成形体は、その嵌合用部を嵌合させて結合して成形品（製品）とされる。この結合は全てを嵌合に依らずに一部にネジ止め等の他の結合手段を併用することも可能であり、このような態様も当然のことながら本発明の範囲に含まれる。
本発明の成形品は、軋み音の発生が著しく低減され、かつ高温下に長時間置かれた場合においても軋み音低減効果が維持されるので、特に自動車室内に搭載される、嵌合組立製品として極めて好適に使用できる。このような製品としては、車載用ディスプレイ、カーナビ、カーオーディオ、コンソールパネル、ダッシュボードまたはドアトリム用部品等を好ましく例示することができる。
【実施例】
【００７４】
以下、本発明を実施例により説明する。
成形体を成形するために使用したポリカーボネート樹脂組成物ペレットの各原料樹脂とその割合と製造法は、以下の通りである。
【００７５】
＜ポリカーボネート樹脂（Ａ）とＡＢＳ樹脂（Ｂ）とシロキサン系エラストマー（Ｃ）からなる樹脂組成物（以下、「ＡＢＣ樹脂組成物」ともいう。）＞
・ポリカーボネート樹脂（Ａ）：１００質量部
ビスフェノールＡ型の芳香族ポリカーボネート樹脂
三菱エンジニアリングプラスチックス（株）製
商品名「ユーピロン（登録商標）Ｓ−３０００」
粘度平均分子量：２２，０００
・ＡＢＳ樹脂（Ｂ）：４０質量部
日本エイアンドエル（株）製
商品名「サンタックＵＴ−６１」
・シロキサン系エラストマー（Ｃ）：３質量部
シロキサン系ゴムにアクリレートをグラフトしたコア／シェル型複合ゴム
シロキサン系ゴムの含有量：５０〜６０質量％
【００７６】
上記各樹脂を上記割合で配合し、タンブラーにて２０分混合した後、１ベントを備えた日本製鋼所社製二軸押出機（ＴＥＸ３０ＨＳＳＴ）に供給し、スクリュー回転数２００ｒｐｍ、吐出量１５ｋｇ／時間、バレル温度２５０℃の条件で混練し、ストランド状に押出された溶融樹脂組成物を水槽にて急冷し、ペレタイザーを用いてペレット化し、ポリカーボネート樹脂組成物（ＡＢＣ樹脂組成物）のペレットを得た。
【００７７】
＜ポリカーボネート樹脂（Ａ）とＡＢＳ樹脂（Ｂ）からなる樹脂組成物（以下、「ＡＢ樹脂組成物」ともいう。）＞
上記したＡＢＣ樹脂組成物において、シロキサン系エラストマー（Ｃ）ＳＸ−００５を配合しなかった以外は同様にして、ポリカーボネート樹脂（Ａ）とＡＢＳ樹脂（Ｂ）からなる樹脂組成物（ＡＢ樹脂組成物）のペレットを得た。
【００７８】
（軋み音の発生と削りかすの発生の予備評価）
上記で得られたＡＢＣ樹脂組成物及びＡＢ樹脂組成物のペレットを８０℃で５時間乾燥させた後、射出成形機（住友重機械工業社製、サイキャップＭ−２、型締め力７５Ｔ）を用い、シリンダー温度２５０℃、金型温度７０℃の条件で、射出成形して、ＡＢＣ樹脂組成物及びＡＢ樹脂組成物からなる以下のリング状底面形状を有する円筒状試験片（外径２６ｍｍφ、内径２０ｍｍφ、肉厚３ｍｍ、高さ１５ｍｍ）を作成した。
（１）平坦底面（以下、「平面」と略記。）
（２）幅１ｍｍのレール状の環状突起を有する（以下、「レール」と略記。）
（３）φ１ｍｍの半球状の突起（高さ０．５ｍｍ）を６個、等間隔で有する（以下、「球状」と略記。）
（４）シボ（凸部高さ４５〜５０μｍ）表面（以下、「シボ」と略記。）
【００７９】
上記円筒状試験片の底面同士を、下記表１に記載する組み合せで、上下に重ね合わせ、上部を加圧荷重４５０Ｎで押しつけながら、下部を線速度０．００１ｍ／ｓｅｃで４０秒間回転させて滑らせ、発生した軋み音（ｄＢ）と削りかすの発生状況を測定・評価した。
結果を以下に示した。
【００８０】
【表１】
0005860744.tif 000003
【００８１】
（実施例１）
上記で得られたＡＢＣ樹脂組成物のペレットを８０℃で５時間乾燥させた後、射出成形機（住友重機械工業社製、サイキャップＭ−２、型締め力７５Ｔ）を用い、シリンダー温度２５０℃、金型温度７０℃の条件で、射出成形して、嵌合用部を有する上筐体１および下筐体２を作製した。この際、上筐体１の嵌合用部３の側面７には図１に示すような高さ０．５ｍｍ、直径１ｍｍの略半球状の凸状部を設けた。上筐体１および下筐体２の両嵌合用部を勘合して、筐体を作製した。
得られた筐体の上部中央からから、温度２３℃にて、垂直荷重４０Ｎを各２０回掛け、このときに発生する軋み音の有無を確認したが、音の発生は確認されなかった。その後、筐体を８０℃のギアオーブンに６００時間放置し、上記と同様の評価を行ったが、軋み音の発生は確認されなかった。また、嵌合部を開けたところ、表層剥離は殆ど観察されなかった。
【００８２】
（実施例２）
実施例１において、下筐体２をポリカーボネート樹脂（Ａ）のみから成形した以外は実施例１と同様にして、筐体を作成した。
実施例１と同様にして、温度２３℃にて、垂直荷重４０Ｎを２０回掛け、軋み音の有無を確認したが、音の発生は確認されなかった。また、８０℃のギアオーブンに６００時間放置後の評価でも軋み音の発生は確認されず、嵌合部における表層剥離の発生は殆ど観察されなかった。
【００８３】
（実施例３）
実施例１において、シボ加工した金型を用いて、上筐体１の嵌合用部３の側面７にシボ（凸部高さ４５〜５０μｍ）を形成したものにした以外は実施例１と同様にして、筐体を作成した。
実施例１と同様にして、温度２３℃にて、垂直荷重４０Ｎを２０回掛け、軋み音の有無を確認したが、音の発生は確認されず、８０℃のギアオーブンに６００時間放置後の評価でも軋み音の発生は確認されず、嵌合部における表層剥離の発生も殆ど観察されなかった。
【００８４】
（比較例１）
実施例１において、上筐体１および下筐体２をポリカーボネート樹脂（Ａ）のみから成形した以外は実施例１と同様にして、筐体を作成した。
実施例１と同様にして、温度２３℃にて、垂直荷重４０Ｎを２０回掛け、軋み音の有無を確認したが、音の発生が発生した。また、８０℃のギアオーブンに６００時間放置後の評価でも軋み音の発生が確認され、嵌合部において表面が剥離したような痕跡が見られ固体粉が付着しているのが観察された。
【００８５】
（比較例２）
実施例１において、上筐体１をポリカーボネート樹脂（Ａ）１００質量部、ＡＢＳ樹脂（Ｂ）４０質量部で配合した樹脂組成物から、また下筐体２をポリカーボネート樹脂（Ａ）のみから成形した以外は実施例１と同様にして、筐体を作成した。
実施例１と同様にして、温度２３℃にて、垂直荷重４０Ｎを２０回掛け、軋み音の有無を確認したが、音の発生が発生した。また、８０℃のギアオーブンに６００時間放置後の評価でも軋み音の発生が確認され、嵌合部において表面剥離が見られ、また固体粉が付着しているのが観察された。
【産業上の利用可能性】
【００８６】
本発明の樹脂成形品は、軋み音の発生が長期にわたり著しく低減され、また耐衝撃性と表面外観に優れるので、自動車室内に搭載される、嵌合組立製品として極めて好適に使用でき、車載用ディスプレイ、カーナビ、カーオーディオ、コンソールパネル、ダッシュボードまたはドアトリム用部品等に広く利用でき、産業上の利用性は非常に高い。
【符号の説明】
【００８７】
１  第１の成形体
２  第２の成形体
３  嵌合用部
４  嵌合用部
８  凸状部
【図１】
0005860744.tif 000004
【図２】
0005860744.tif 000005
【図３】
0005860744.tif 000006